Brevet FR3142189A1 — publié le 20240524

La présente invention concerne un polymère halogéné A1 comprenant des unités monomériques M1 comprenant au moins un atome de fluor, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, dans lesquelles les groupements R 1 , R 2 , R 3 , R 4 , R 5 et R 6 sont indépendamment les uns des autres sélectionnés parmi le groupe consistant en H, C 1 -C 5 alkyle, C 1 -C 5 (per)halogénoalkyle, F, Br, I et Cl ; caractérisé en ce que le ratio molaire entre la teneur en unités monomériques M2 dans ledit polymère A1 et la teneur en unités monomériques M3 dans ledit polymère A1 est inférieur à 10 ; et la teneur molaire en unités monomériques M2 est de 0,01 à 15% et la teneur molaire en unités monomériques M3 est de 0,01 à 15% dans ledit polymère A1 . La présente invention concerne aussi le procédé de préparation dudit polymère halogéné. Procédé de préparation d’un polymère halogéné par déshydro halogénation La présente invention concerne un polymère halogéné comprenant des insaturations et un procédé de préparation de celui-ci. En particulier, la présente invention concerne un polymère halogéné comprenant des insaturations conjuguées et non-conjuguées. Arrière-plan technologique de l’invention Les polymères halogénés, notamment semi-fluorés, sont largement utilisés en raison de leurs propriétés uniques telles que la stabilité thermique, l'inertie chimique (aux solvants, huiles, eau, acides et bases) et les propriétés mécaniques. Par conséquent, ils peuvent être appliqués dans de nombreux domaines tels que l'aéronautique, les tubes microélectroniques, l'ingénierie, l'industrie chimique, l'industrie automobile et l'isolation des câblages. Les polymères semi-fluorés comprenant notamment des motifs issus du fluorure de vinylidène revêt une importance particulière car il peut être utilisé dans une large gamme d'applications allant des matériaux piézoélectriques, au traitement de l'eau et au stockage de l'énergie. Il peut être préparé en émulsion ou en suspension. Le procédé peut affecter la structure moléculaire et la réactivité du fluorure de vinylidène vis-à-vis d'autres monomères. Cette différence de microstructure, ainsi que la fonctionnalité de la chaîne polymère peuvent avoir un impact profond sur certaines applications de haute technologie telles que les revêtements et les matériaux de stockage d'énergie. Ces polymères peuvent également être fonctionnalisés par des approches de traitement plasma et d'irradiation par faisceau d'électrons. Cependant, certaines limitations techniques telles que l'industrialisation et la répétabilité peuvent être difficiles. Une autre méthode de fonctionnalisation est la déshydrohalogénation du polymère halogéné. On remarque que la déshydrohalogénation peut être réalisée simplement en traitant le polymère avec une base telle que NaOH. Cependant, cette méthode est hautement destructrice, une réaction en chaîne de déshydrohalogénation incontrôlée se produit lorsque le PVDF est traité avec du NaOH, générant des coupures de chaîne et une teneur élevée en anions halogène et entraînant des réactions secondaires non identifiées. Cette forte teneur en fluor résiduel pourrait être contraignante en termes d'applications de PVDF de haute pureté. Il existe donc un besoin pour une nouvelle méthode de déshydrohalogénation des polymères halogénés. Le demandeur a de manière surprenante identifié un nouveau procédé de préparation de polymères halogénés comprenant des insaturations, conjuguées et non conjuguées, en présence de composés de type éthers de silyle. Selon un premier aspect, la présente invention fournit un polymère halogéné A1 comprenant des unités monomériques M1 comprenant au moins un atome d’halogène, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, dans lesquelles les groupements R 1 , R 2 , R 3 , R 4 , R 5 et R 6 sont indépendamment les uns des autres sélectionnés parmi le groupe consistant en H, C 1 -C 5 alkyle, C 1 -C 5 (per)halogénoalkyle, F, Br, I et Cl ; caractérisé en ce que le ratio molaire entre la teneur en unités monomériques M2 dans ledit polymère A1 et la teneur en unités monomériques M3 dans ledit polymère A1 est inférieur à 10 ; et la teneur molaire en unités monomériques M2 est de 0,01 à 15% et la teneur molaire en unités monomériques M3 est de 0,01 à 15% dans ledit polymère A1 . Selon un mode de réalisation préféré, la somme des teneurs molaires respectives en unités monomériques M2 et en unités monomériques M3 est de 0,01 à 20% dans ledit polymère A1 . Selon un mode de réalisation préféré, le ratio molaire entre la teneur en unités monomériques M2 dans ledit polymère A1 et la teneur en unités monomériques M3 dans ledit polymère A1 est compris entre 0,1 et 5. Selon un mode de réalisation préféré, les unités monomériques M1 sont issues d’un monomère sélectionné parmi le groupe consistant en fluorure de vinylidène, fluorure de vinyle, tétrafluoroéthylène, chlorotrifluoroéthylène, trifluoroéthylène et les mélanges de ceux-ci. Selon un mode de réalisation préféré, les unités monomériques M1 sont issues du fluorure de vinylidène, et les unités monomériques M2 et M3 sont telles que R 1 , R 2 , R 3 , R 4 , R 5 et R 6 sont indépendamment les uns des autres sélectionnés parmi le groupe consistant en H, C 1 -C 3 alkyle, C 1 -C 3 (per)halogénoalkyle, F et Cl. Selon un mode de réalisation préféré, les unités monomériques M1 sont issues du fluorure de vinylidène, et les unités monomériques M2 et M3 sont telles que R 1 , R 2 , R 3 , R 4 , R 5 et R 6 sont indépendamment les uns des autres sélectionnés parmi le groupe consistant en H, CF 3 , F et Cl. Selon un second aspect, la présente invention fournit un procédé de préparation d’un polymère halogéné A1 caractérisé en ce qu’il comprend une étape de déshydrohalogénation d’un polymère halogéné A en présence d’une source d’ion fluorure et d’un composé A2 de formule R-O-Si(R 7 )(R 8 )(R 9 ) ou R-O-[Si(R 8 )(R 9 )-O] n -R 10 dans laquelle R 7 , R 8 , R 9 et R 10 sont indépendamment les uns des autres sélectionnés parmi le groupe consistant en H, C 1 -C 20 alkyle, C 2 -C 20 alkényle, C 3 -C 20 cycloalkyle et C 6 -C 20 aryle, de préférence C 1 -C 20 alkyle ; ledit polymère A comprend des unités monomériques de formule –CH(R 11 )-CX(R 12 )- dans laquelle les groupements R 11 et R 12 sont indépendamment l’un de l’autre sélectionnés parmi le groupe consistant en H, C 1 -C 5 alkyle, C 1 -C 5 (per)halogénoalkyle, F, Br, I et Cl ; et X est sélectionné parmi le groupe consistant en F, Br, I et Cl ; R est un substituant hydrocarbure ; n un entier de 1 à 500. Selon un mode de réalisation préféré, l’étape de déshydrohalogénation est mise en œuvre en présence d’un solvant organique ayant un nombre donneur supérieur à 10 kcal/mol. Selon un mode de réalisation préféré, l’étape de déshydrohalogénation est mise en œuvre à une température de 15°C à 80°C. Selon un mode de réalisation préféré, la source d’ion fluorure est sélectionné parmi le groupe consistant en NaF, KF, LiF, CsF et (R 11 ) 4 NF avec R 11 sélectionné parmi le groupe consistant en H, C 1 -C 10 alkyle, C 3 -C 10 cycloalkyle et C 6 -C 12 aryle. Selon un mode de réalisation préféré, ledit polymère A comprend des unités monomériques de formule –CH(R 1 1 )-CX(R 1 2 )- dans laquelle les groupements R 1 1 est H et R 12 est F ; et X est F, optionnellement des unités monomériques M1’ issues d’un monomère sélectionné parmi le groupe consistant en tétrafluoroéthylène, trifluoroéthylène, acétate de vinyle, méthylvinyléther, chlorotrifluoroéthylène et hexafluoropropène ou un mélange de ceux-ci, ou optionnellement des unités monomériques M1’’ issues d’un monomère sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique, ou un mélange de ceux-ci ; ou un mélange des unités monomériques M1’ et M1’’ . Selon un mode de réalisation préféré, le composé A2 est de formule R-O-Si(R 7 )(R 8 )(R 9 ) ou R-O-[Si(R 8 )(R 9 )-O] n -R 1 0 dans laquelle R est sélectionné parmi le groupe de substituants consistant en C 1- C 18 alkyle, C 2- C 18 alkényle, C 4- C 18 cycloalkényle, C 3- C 18 cycloalkyle, C 6 -C 18 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle, C 6 -C 18 aryle et polyalkylène glycol ; le substituant R’ étant optionnellement porteur d’un ou plusieurs groupements OH ; n un entier de 1 à 500. Selon un mode de réalisation préféré, le ratio molaire A2 / A est inférieur à 1. Selon un autre aspect, la présente invention fournit un liant pour électrode ou un revêtement pour séparateur comprenant ledit polymère halogéné A1 selon la présente invention. Selon un autre aspect, la présente invention fournit une électrode ou un séparateur comprenant ledit polymère halogéné A1 selon la présente invention. Selon un autre aspect, la présente invention fournit une batterie comprenant ladite électrode ou ledit séparateur selon la présente invention. Selon un autre aspect, le polymère halogéné A1 selon la présente invention est utilisée dans la préparation d’un polymère conducteur, d’un électrolyte solide pour piles à combustibles, d’un revêtement hydrophile, d’un revêtement hydrophobe ou d’un revêtement absorbant l’UV. Description détaillée de l’invention Polymère A1 Selon un premier aspect, un polymère halogéné A1 est fourni. Le polymère halogéné comprend des insaturations. Plus particulièrement, ledit polymère halogéné A1 comprend des unités monomériques M1 comprenant au moins un atome d’halogène, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, dans lesquelles les groupements R 1 , R 2 , R 3 , R 4 , R 5 et R 6 sont indépendamment les uns des autres sélectionnés parmi le groupe consistant en H, C 1 -C 5 alkyle, C 1 -C 5 (per)halogénoalkyle, F, Br, I et Cl. La présence de doubles liaisons carbone-carbone permet d’améliorer la conductivité du polymère, ce qui représente un avantage important dans le domaine des batteries. De préférence, les groupements R 1 , R 2 , R 3 , R 4 , R 5 et R 6 sont indépendamment les uns des autres sélectionnés parmi le groupe consistant en F, CF 3 , Cl et H. Selon un mode de réalisation préféré, les unités monomériques M1 sont de formule –C(Y 1 )(Y 2 )-C(Y 3 )(Y 4 )- dans laquelle Y 1 , Y 2 , Y 3 et Y 4 sont indépendamment les uns des autres sélectionnés parmi le groupe consistant en H, C 1 -C 5 alkyle, C 1 -C 5 (per)halogénoalkyle, F, Br, I et Cl ; de préférence indépendamment les uns des autres sélectionnés parmi le groupe consistant en F, CF 3 , Br, I, Cl et H, à condition que les substituants Y 1 , Y 2 , Y 3 et Y 4 ne soient pas simultanément H ou C 1 -C 5 alkyle. Le terme C 1 -C 5 (per)halogénoalkyle se réfère à des composés alkyles comprenant de 1 à 5 atomes de carbone et au moins un atome d’halogène. Avantageusement, les unités monomériques M1 sont issues d’un monomère sélectionné parmi le groupe consistant en bromure de vinyle, iodure de vinyle, chlorure de vinyle, chlorure de vinylidène, tétrachloroéthylène, hexachloropropène, tétrachloropropène, trichloropropène, dichloropropène, difluoropropène, fluoropropène, fluorure de vinylidène, fluorure de vinyle, hexafluoropropène, tétrafluoroéthylène, chlorotrifluoroéthylène, trifluoroéthylène, 2,3,3,3-tétrafluoropropène, E/Z-1,3,3,3-tétrafluoropropène, 3,3,3-trifluoropropène, (E/Z)-1-chloro-2,3,3,3-tétrafluoropropène, 1,2,3,3,3-pentafluoropropène, (E/Z)-1-chloro-3,3,3-trifluoropropène, 2-chloro-3,3,3-trifluoropropène, et les mélanges de ceux-ci. De préférence, les unités monomériques M1 sont issues d’un monomère sélectionné parmi le groupe consistant en fluorure de vinylidène, fluorure de vinyle, tétrafluoroéthylène, chlorotrifluoroéthylène, trifluoroéthylène et les mélanges de ceux-ci. De préférence, les unités monomériques M1 sont issues d’un monomère sélectionné parmi le groupe consistant en fluorure de vinylidène, tétrafluoroéthylène, hexafluoropropène, chlorotrifluoroéthylène et les mélanges de ceux-ci. En particulier, les unités monomériques M1 sont issues du fluorure de vinylidène. Dans un mode de réalisation préféré, le polymère halogéné A1 comprend des unités monomériques M1 issues du fluorure de vinylidène, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, avec R 1 , R 2 , R 3 , R 4 , R 5 et R 6 tels que définis ci-dessus. Dans ce mode de réalisation, le polymère halogéné A1 peut également comprendre des unités monomériques M1’ issues d’un comonomère compatible avec le fluorure de vinylidène. Les comonomères compatibles avec le fluorure de vinylidène peuvent être halogénés (fluorés, chlorés, bromés ou iodés) ou non-halogénés. Des exemples de comonomères appropriés sont par exemple chlorure de vinyle, iodure de vinyle, bromure de vinyle, fluorure de vinyle, tétrafluoroéthylène, trifluoroéthylène, hexafluoropropène, les trifluoropropènes et notamment le 3,3,3-trifluoropropène, les tétrafluoropropènes et notamment le 2,3,3,3-tétrafluoropropène ou le 1,3,3,3-tétrafluoropropène, l’hexafluoroisobutylène, le perfluorobutyléthylène, les pentafluoropropènes et notamment le 1,1,3,3,3-pentafluoropropène ou le 1,2,3,3,3-pentafluoropropène, les perfluoroalkylvinyléthers et notamment ceux de formule générale Rf-O-CF=CF 2 , Rf étant un groupement alkyle, de préférence en C1 à C4 (des exemples préférés étant le perfluoropropylvinyléther et le perfluorométhylvinyléther), les alkylvinyléthers et notamment ceux de formule générale Rf-O-CH=CH 2 , Rf étant un groupement alkyle, de préférence en C1 à C4 (des exemples préférés étant le propylvinyléther et le méthylvinyléther), les alkanolates de vinyle et notamment ceux de formule générale Rf-C(O)-O-CH=CH 2 , Rf étant un groupement alkyle, de préférence en C1 à C4, en particulier l’acétate de vinyle. Le comonomère compatible avec le fluorure de vinylidène peut comporter un atome de chlore, de brome ou d’iode. Il peut en particulier être choisi parmi le bromotrifluoroéthylène, le chlorofluoroethylène, le chlorotrifluoroéthylène et le chlorotrifluoropropène. Le chlorofluoroéthylène peut désigner soit le 1-chloro-1-fluoroéthylène, soit le 1-chloro-2-fluoroéthylène. L’isomère 1-chloro-1-fluoroéthylène est préféré. Le chlorotrifluoropropène est de préférence le 1-chloro-3,3,3-trifluoropropène ou le 2-chloro-3,3,3-trifluoropropène. Le polymère halogéné A1 peut également comprendre des unités monomériques portant au moins l’une des fonctions suivantes: acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, phosphonique. La fonction est introduite par une réaction chimique qui peut être du greffage, ou une copolymérisation du monomère fluorure de vinylidène (VDF) avec un monomère portant au moins un desdits groupes fonctionnels et une fonction vinylique capable de copolymériser avec le monomère VDF, selon des techniques bien connues par l’homme du métier. Selon un mode de réalisation, les unités portant la fonction acide carboxylique comprennent en outre un hétéroatome choisi parmi l’oxygène, le soufre, l’azote et le phosphore. La teneur en groupes fonctionnels dudit polymère halogéné A1 peut être de préférence d’au moins 0,01% molaire, de préférence d’au moins 0,1 % molaire, et au plus de 15% molaire, de préférence au plus 10% molaire. En particulier, le polymère halogéné A1 peut également comprendre des unités monomériques M1’’ issues de l’acide (méth)acrylique sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique ; ou un mélange de ceux-ci. Ainsi, dans un mode de réalisation particulier, le polymère halogéné A1 comprend des unités monomériques M1 issues du fluorure de vinylidène, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, avec R 1 , R 2 , R 3 , R 4 , R 5 et R 6 tels que définis ci-dessus et optionnellement des unités monomériques M1’ telles que définies ci-dessus, optionnellement des unités monomériques M1’’ telles que définies ci-dessus ou un mélange des deux. Plus particulièrement, le polymère halogéné A1 comprend des unités monomériques M1 issues du fluorure de vinylidène, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, avec R 1 , R 2 , R 3 , R 4 , R 5 et R 6 tels que définis ci-dessus et optionnellement des unités monomériques M1’ issues d’un monomère sélectionné parmi le groupe consistant en tétrafluoroéthylène, trifluoroéthylène, acétate de vinyle, méthylvinyléther, chlorotrifluoroéthylène et hexafluoropropène ou un mélange de ceux-ci, et des unités monomériques M1’’ issues d’un monomère sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique, ou un mélange de ceux-ci ; ou un mélange des unités monomériques M1’ et M1’’ . Comme mentionné ci-dessus ledit polymère halogéné A1 comprend des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-. Selon un mode de réalisation préféré, le ratio molaire entre la teneur en unités monomériques M2 dans ledit polymère A1 et la teneur en unités monomériques M3 dans ledit polymère A1 est inférieur à 10, avantageusement le ratio molaire est inférieur à 9, de préférence inférieur à 8, plus préférentiellement inférieur à 7, en particulier inférieur à 6, plus particulièrement inférieur à 5. Selon un mode de réalisation préféré, le ratio molaire entre la teneur en unités monomériques M2 dans ledit polymère A1 et la teneur en unités monomériques M3 dans ledit polymère A1 est compris entre 0,1 et 10, avantageusement le ratio molaire est compris entre 0,1 et 9, de préférence compris entre 0,1 et 8, plus préférentiellement compris entre 0,1 et 7, en particulier compris entre 0,1 et 6, plus particulièrement compris entre 0,1 et 5. Selon un mode de réalisation particulièrement préféré, le ratio molaire entre la teneur en unités monomériques M2 dans ledit polymère A1 et la teneur en unités monomériques M3 dans ledit polymère A1 est compris entre 0,2 et 5, avantageusement compris entre 0,3 et 4, de préférence compris entre 0,4 et 4, en particulier compris entre 0,5 et 4. Selon un mode de réalisation préféré, la teneur molaire en unités monomériques M2 dans ledit polymère A1 est de 0,01 à 15%, avantageusement est de 0,05 à 10%, de préférence est de 0,06 à 5%, plus préférentiellement est de 0,075 à 5%, en particulier est de 0,1 à 2% dans ledit polymère A1 . Selon un mode de réalisation préféré, la teneur molaire en unités monomériques M 3 dans ledit polymère A1 est de 0,01 à 15%, avantageusement est de 0,05 à 10%, de préférence est de 0,06 à 5%, plus préférentiellement est de 0,075 à 5%, en particulier est de 0,8 à 2% dans ledit polymère A1 . Selon un mode de réalisation préféré, la somme des teneurs molaires respectives en unités monomériques M2 et en unités monomériques M3 est de 0,01 à 20 % dans ledit polymère A1 , avantageusement de 0,05 à 15%, de préférence de 0,1 à 10%, plus préférentiellement de 0,1 à 5%. Procédé de préparation d’un polymère halogéné A1 Selon un autre aspect de la présente invention, un procédé de préparation du polymère halogéné A1 est fourni. Celui-ci est préparé à partir d’une étape de déshydrohalogénation d’un polymère halogéné A en présence d’une source d’ion fluorure et d’un composé A2 de type éthers de silyle. Le présent procédé permet la préparation d’un polymère halogéné comprenant des insaturations en l’absence de base forte qui initie des réactions secondaires indésirables. L’utilisation d’un composé d’éthers de silyle en quantité catalytique permet de limiter la présence d’ions fluorure libre dans le milieu réactionnel, évitant aussi des réactions secondaires. Selon un mode de réalisation préféré, l’étape de déshydrohalogénation est mise en œuvre en présence d’un solvant organique. La présence d’un solvant organique permet une meilleure solubilisation du polymère A et ainsi un meilleur contrôle des teneurs en unités monomériques M2 et M3 . Selon un mode de réalisation préféré, l’étape de déshydrohalogénation est mise en œuvre à une température de 15°C à 80°C. Selon un mode de réalisation préféré, l’étape de déshydrohalogénation est mise en œuvre à pression de 0,1 à 10 bara. Selon un mode de réalisation préféré, le ratio molaire entre le composé A2 et ledit polymère A est inférieur à 1, avantageusement inférieur à 0,9, de préférence inférieur à 0,8, plus préférentiellement inférieur à 0,7, en particulier inférieur à 0,6, plus particulièrement inférieur à 0,5, de manière privilégiée inférieur à 0,4, de manière particulièrement privilégiée inférieur à 0,3. Selon un mode de réalisation préféré, le ratio molaire entre ladite source d’ion fluorure et ledit composé A2 est inférieur à 0,5, avantageusement inférieur à 0,4, de préférence inférieur à 0,3, plus préférentiellement inférieur à 0,2, en particulier inférieur à 0,1. Polymère A Ledit polymère A comprend des unités monomériques de formule –CH(R 1 1 )-CX(R 1 2 )- dans laquelle les groupements R 1 1 et R 12 sont indépendamment l’un de l’autre sélectionnés parmi le groupe consistant en H, C 1 -C 5 alkyle, C 1 -C 5 (per)halogénoalkyle, F, Br, I et Cl ; et X est F, Cl, Br ou I. De préférence, ledit polymère A comprend des unités monomériques de formule –CH(R 1 1 )-CX(R 1 2 )- dans laquelle les groupements R 1 1 et R 12 sont indépendamment l’un de l’autre sélectionnés parmi le groupe consistant en F, CF 3 , Cl et H ; et X est F, Cl, Br ou I. En particulier, ledit polymère A comprend des unités monomériques de formule –CH(R 1 1 )-CX(R 1 2 )- dans laquelle les groupements R 1 1 et R 12 sont indépendamment l’un de l’autre sélectionnés parmi le groupe consistant en F, CF 3 , Cl et H ; et X est F ou Cl. Plus particulièrement, ledit polymère A comprend des unités monomériques de formule –CH(R 1 1 )-CX(R 1 2 )- dans laquelle les groupements R 1 1 et R 12 sont indépendamment l’un de l’autre sélectionnés parmi le groupe consistant en F et H ; et X est F. Lors de l’étape de déshydrohalogénation, une molécule de HX est libérée et une double liaison carbone-carbone est formée. Celle-ci peut être simple ou conjuguée pour former une unité monomérique M2 ou M3 telle que décrite ci-dessus. Ainsi, les groupements R 11 et R 12 du polymère A correspondent à l’un des groupements R 1 , R 2 , R 3 , R 4 , R 5 ou R 6 du polymère A1 tel que décrit ci-dessus. Selon un mode de réalisation préféré, ledit polymère A comprend également des unités monomériques M1 comprenant au moins un atome d’halogène telles que décrites ci-dessus. Ainsi, selon un mode de réalisation préféré, ledit polymère A comprend des unités monomériques M1 de formule –C(Y 1 )(Y 2 )-C(Y 3 )(Y 4 )- dans laquelle Y 1 , Y 2 , Y 3 et Y 4 sont indépendamment les uns des autres sélectionnés parmi le groupe consistant en H, C 1 -C 5 alkyle, C 1 -C 5 (per)halogénoalkyle, F, Br, I et Cl ; de préférence indépendamment les uns des autres sélectionnés parmi le groupe consistant en F, CF 3 , Br, I, Cl et H, à condition que les substituants Y 1 , Y 2 , Y 3 et Y 4 ne soient pas simultanément H ou C 1 -C 5 alkyle. Le terme C 1 -C 5 (per)halogénoalkyle se réfère à des composés alkyles comprenant de 1 à 5 atomes de carbone et au moins un atome d’halogène. Avantageusement, les unités monomériques M1 contenues dans ledit polymère A sont issues d’un monomère sélectionné parmi le groupe consistant en bromure de vinyle, iodure de vinyle, chlorure de vinyle, chlorure de vinylidène, tétrachloroéthylène, hexachloropropène, tétrachloropropène, trichloropropène, dichloropropène, difluoropropène, fluoropropène, fluorure de vinylidène, fluorure de vinyle, hexafluoropropène, tétrafluoroéthylène, chlorotrifluoroéthylène, trifluoroéthylène, 2,3,3,3-tétrafluoropropène, E/Z-1,3,3,3-tétrafluoropropène, 3,3,3-trifluoropropène, (E/Z)-1-chloro-2,3,3,3-tétrafluoropropène, 1,2,3,3,3-pentafluoropropène, (E/Z)-1-chloro-3,3,3-trifluoropropène, 2-chloro-3,3,3-trifluoropropène, et les mélanges de ceux-ci. De préférence, les unités monomériques M1 contenues dans ledit polymère A sont issues d’un monomère sélectionné parmi le groupe consistant en fluorure de vinylidène, fluorure de vinyle, tétrafluoroéthylène, chlorotrifluoroéthylène, trifluoroéthylène et les mélanges de ceux-ci. De préférence, les unités monomériques M1 contenues dans ledit polymère A sont issues d’un monomère sélectionné parmi le groupe consistant en fluorure de vinylidène, tétrafluoroéthylène, hexafluoropropène, chlorotrifluoroéthylène et les mélanges de ceux-ci. En particulier, les unités monomériques M1 contenues dans ledit polymère A sont issues du fluorure de vinylidène. Le polymère halogéné A peut également comprendre des unités monomériques M1’ issues d’un comonomère compatible avec le fluorure de vinylidène. Les comonomères compatibles avec le fluorure de vinylidène peuvent être halogénés (fluorés, chlorés, bromés ou iodés) ou non-halogénés. Des exemples de comonomères appropriés sont par exemple chlorure de vinyle, iodure de vinyle, bromure de vinyle, fluorure de vinyle, tétrafluoroéthylène, trifluoroéthylène, hexafluoropropène, les trifluoropropènes et notamment le 3,3,3-trifluoropropène, les tétrafluoropropènes et notamment le 2,3,3,3-tétrafluoropropène ou le 1,3,3,3-tétrafluoropropène, l’hexafluoroisobutylène, le perfluorobutyléthylène, les pentafluoropropènes et notamment le 1,1,3,3,3-pentafluoropropène ou le 1,2,3,3,3-pentafluoropropène, les perfluoroalkylvinyléthers et notamment ceux de formule générale Rf-O-CF=CF 2 , Rf étant un groupement alkyle, de préférence en C1 à C4 (des exemples préférés étant le perfluoropropylvinyléther et le perfluorométhylvinyléther), les alkylvinyléthers et notamment ceux de formule générale Rf-O-CH=CH 2 , Rf étant un groupement alkyle, de préférence en C1 à C4 (des exemples préférés étant le propylvinyléther et le méthylvinyléther), les alkanolates de vinyle et notamment ceux de formule générale Rf-C(O)-O-CH=CH 2 , Rf étant un groupement alkyle, de préférence en C1 à C4, en particulier l’acétate de vinyle. Le comonomère compatible avec le fluorure de vinylidène peut comporter un atome de chlore, de brome ou d’iode. Il peut en particulier être choisi parmi le bromotrifluoroéthylène, le chlorofluoroethylène, le chlorotrifluoroéthylène et le chlorotrifluoropropène. Le chlorofluoroéthylène peut désigner soit le 1-chloro-1-fluoroéthylène, soit le 1-chloro-2-fluoroéthylène. L’isomère 1-chloro-1-fluoroéthylène est préféré. Le chlorotrifluoropropène est de préférence le 1-chloro-3,3,3-trifluoropropène ou le 2-chloro-3,3,3-trifluoropropène. Le polymère halogéné A peut également comprendre des unités monomériques portant au moins l’une des fonctions suivantes: acide carboxylique, anhydride d’acide carboxylique, esters d’acide carboxylique, groupes époxy (tel que le glycidyle), amide, hydroxyle, carbonyle, mercapto, sulfure, oxazoline, phénoliques, ester, éther, siloxane, sulfonique, sulfurique, phosphorique, phosphonique. La fonction est introduite par une réaction chimique qui peut être du greffage, ou une copolymérisation du monomère fluorure de vinylidène (VDF) avec un monomère portant au moins un desdits groupes fonctionnels et une fonction vinylique capable de copolymériser avec le monomère VDF, selon des techniques bien connues par l’homme du métier. Selon un mode de réalisation, les unités portant la fonction acide carboxylique comprennent en outre un hétéroatome choisi parmi l’oxygène, le soufre, l’azote et le phosphore. La teneur en groupes fonctionnels dudit polymère halogéné A peut être de préférence d’au moins 0,01% molaire, de préférence d’au moins 0,1 % molaire, et au plus de 15% molaire, de préférence au plus 10% molaire. En particulier, le polymère halogéné A peut également comprendre des unités monomériques M1’’ issues de l’acide (méth)acrylique sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique ; ou un mélange de ceux-ci. Ainsi, dans un mode de réalisation particulier, le polymère halogéné A comprend des unités monomériques de formule –CH(R 1 1 )-CX(R 1 2 )- dans laquelle les groupements R 1 1 et R 12 sont indépendamment l’un de l’autre sélectionnés parmi le groupe consistant F, CF 3 , Cl et H ; et X est F ou Cl ; optionnellement des unités monomériques M1 telles que définies ci-dessus, optionnellement des unités monomériques M1’ telles que définies ci-dessus ou des unités monomériques M1’’ telles que définies ci-dessus ou un mélange de celles-ci. Plus particulièrement, le polymère halogéné A comprend des unités monomériques de formule –CH(R 1 1 )-CX(R 1 2 )- dans laquelle les groupements R 1 1 et R 12 sont indépendamment l’un de l’autre sélectionnés parmi le groupe consistant F et H ; et X est F ; optionnellement des unités monomériques M1 issues d’un monomère sélectionné parmi le groupe consistant en fluorure de vinylidène, fluorure de vinyle, tétrafluoroéthylène, chlorotrifluoroéthylène, trifluoroéthylène ou un mélange de ceux-ci optionnellement des unités monomériques M1’ issues d’un monomère sélectionné parmi le groupe consistant en tétrafluoroéthylène, trifluoroéthylène, acétate de vinyle, méthylvinyléther, chlorotrifluoroéthylène et hexafluoropropène ou un mélange de ceux-ci, ou optionnellement des unités monomériques M1’’ issues d’un monomère sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique, ou un mélange de ceux-ci ; ou un mélange des unités monomériques M1’ et M1’’ . De manière privilégiée, le polymère halogéné A comprend des unités monomériques de formule –CH(R 1 1 )-CX(R 1 2 )- dans laquelle les groupements R 1 1 est H et R 12 est F ; et X est F ; optionnellement des unités monomériques M1 issues d’un monomère sélectionné parmi le groupe consistant en fluorure de vinylidène, fluorure de vinyle, tétrafluoroéthylène, chlorotrifluoroéthylène, trifluoroéthylène ou un mélange de ceux-ci ; optionnellement des unités monomériques M1’ issues d’un monomère sélectionné parmi le groupe consistant en tétrafluoroéthylène, trifluoroéthylène, acétate de vinyle, méthylvinyléther, chlorotrifluoroéthylène et hexafluoropropène ou un mélange de ceux-ci, ou optionnellement des unités monomériques M1’’ issues d’un monomère sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique, ou un mélange de ceux-ci ; ou un mélange des unités monomériques M1’ et M1’’ . Composé A2 Ledit composé A2 utilisé dans le présent procédé est de formule R-O-Si(R 7 )(R 8 )(R 9 ) ou R-O-[Si(R 8 )(R 9 )-O] n -R 1 0 dans laquelle R 7 , R 8 , R 9 et R 10 sont indépendamment les uns des autres sélectionnés parmi le groupe consistant en H, C 1 -C 20 alkyle, C 2 -C 20 alkényle, C 3 -C 20 cycloalkyle et C 6 -C 20 aryle, de préférence C 1 -C 20 alkyle ; n un entier de 1 à 500, avantageusement n est un entier de 1 à 100, de préférence de 1 à 75, en particulier de 1 à 50. De préférence, le composé A2 est de formule R-O-Si(R 7 )(R 8 )(R 9 ) ou R-O-[Si(R 8 )(R 9 )-O] n -R 1 0 dans laquelle R est sélectionné parmi le groupe de substituants consistant en C 1- C 18 alkyle, C 2- C 18 alkényle, C 4- C 18 cycloalkényle, C 3- C 18 cycloalkyle, C 6 -C 18 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle, C 6 -C 18 aryle et polyalkylene glycol ; le substituant R’ étant optionnellement porteur d’un ou plusieurs groupements OH. Ainsi, le composé A2 est de formule R-O-Si(R 7 )(R 8 )(R 9 ) ou R-O-[Si(R 8 )(R 9 )-O] n -R 1 0 dans laquelle R est sélectionné parmi le groupe de substituants consistant en C 1- C 18 alkyle, C 2- C 18 alkényle, C 4- C 18 cycloalkényle, C 3- C 18 cycloalkyle, C 6 -C 18 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle, C 6 -C 18 aryle et polyalkylene glycol ; le substituant R’ étant optionnellement porteur d’un ou plusieurs groupements OH ; et R 7 , R 8 , R 9 et R 10 sont indépendamment les uns des autres sélectionnés parmi le groupe consistant en H, C 1 -C 20 alkyle, C 2 -C 20 alkényle, C 3 -C 20 cycloalkyle et C 6 -C 20 aryle, de préférence C 1 -C 20 alkyle ; n un entier de 1 à 500, avantageusement n est un entier de 1 à 100, de préférence de 1 à 75, en particulier de 1 à 50. De préférence, le substituant R est sélectionné parmi le groupe de substituants consistant en C 1- C 1 5 alkyle, C 2- C 1 5 alkényle, C 4- C 1 5 cycloalkényle, C 3- C 1 5 cycloalkyle, C 6 -C 1 5 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 5 alkyle, C 2- C 1 5 alkényle, C 4- C 1 5 cycloalkényle, C 3- C 1 5 cycloalkyle, C 6 -C 1 5 aryle et polyalkylène glycol. Plus préférentiellement, le substituant R est sélectionné parmi le groupe de substituants consistant en C 1- C 1 0 alkyle, C 2- C 1 0 alkényle, C 4- C 1 0 cycloalkényle, C 3- C 1 0 cycloalkyle, C 6 -C 1 0 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 1 0 alkyle, C 2- C 1 0 alkényle, C 4- C 1 0 cycloalkényle, C 3- C 1 0 cycloalkyle, C 6 -C 1 0 aryle et polyalkylène glycol. En particulier, le substituant R est sélectionné parmi le groupe de substituants consistant en C 1- C 5 alkyle, C 2- C 5 alkényle, C 4- C 5 cycloalkényle, C 3- C 5 cycloalkyle, C 6 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 5 alkyle, C 2- C 5 alkényle, C 4- C 5 cycloalkényle, C 3- C 5 cycloalkyle, C 6 aryle et polyalkylène glycol. Plus particulièrement, le substituant R est sélectionné parmi le groupe de substituants consistant en C 1- C 5 alkyle, C 6 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 5 alkyle, C 2- C 5 alkényle, C 4- C 5 cycloalkényle, C 3- C 5 cycloalkyle, C 6 aryle et polyalkylène glycol. De manière privilégiée, le substituant R est sélectionné parmi le groupe de substituants consistant en C 1- C 5 alkyle, C 6 aryle, polyalkylène glycol, ledit substituant étant optionnellement porteur d’un ou plusieurs groupements fonctionnels de formule -F, –OR’, -O-C(O)R’, -CN, -NR’ 2 , -C(O)OR’, -C(O)R’, -C(O)-NR’ 2 , -NR’ 3 + dans laquelle R’ est indépendamment sélectionné pour chaque substituant du groupement fonctionnel parmi le groupe consistant en H, C 1- C 5 alkyle, C 2- C 5 alkényle, C 4- C 5 cycloalkényle, C 3- C 5 cycloalkyle, C 6 aryle et polyalkylène glycol. Dans l’une quelconque des définitions ci-dessus du substituant R, le substituant R’ peut être porteur d’un ou plusieurs groupements OH. Dans la présente demande, le terme polyalkylène glycol se réfère notamment à des composés de formule -CH 2 CH 2 (OCH 2 CH 2 ) n -OCH 3 ou -CH 2 CH 2 O(CH 2 CH 2 O) n -CH 3 ou –CH 2 CH 2 C(O)NH-CH 2 CH 2 O-(CH 2 CH 2 O)CH 3 ou -(CH 2 CH 2 O) n -CH 2 CO 2 H ou -CH 2 CH 2 (OCH 2 CH 2 ) n -OCH 2 CH 2 SH ou -(CH 2 CH 2 O) n -CH 2 CH 2 CO 2 H ou à des composés comprenant des motifs polyéthylène glycol –(CH 2 CH 2 O) n et/ou polypropylène glycol (OCH(CH 3 )CH 2 ) n distribués de manière aléatoire ou en bloc ; ou l’une quelconque des formules ci-dessus dans laquelle un ou plusieurs atomes d’hydrogène sont substitués par un atome de fluor ou un groupement OH ; avec n un entier de 1 à 100000, avantageusement de 1 à 75000, de préférence de 1 à 50000, plus préférentiellement de 1 à 25000, en particulier de 1 à 10000, plus particulièrement de 1 à 1000, de manière privilégiée de 1 à 500, de manière plus privilégiée de 1 à 100. Le polyalkylène glycol peut être porteur d’un groupement fonctionnel de formule –Y 2 -C(Y 1 )-C(Y 3 )=C(Y 4 )(Y 5 ), -Y 2 -CH 2 -C(Y 3 )=C(Y 4 )( Y 5 ), -Y 2 - C(Y 3 )=C(Y 4 )( Y 5 ) ou -Y 2 -C 6 H 4 -C(Y 3 )=C(Y 4 )( Y 5 ), dans laquelle Y 4 , Y 5 et Y 3 sont indépendamment les uns des autres sélectionnés parmi le groupe consistant en H, F, Cl, Br, I, C 1 -C 10 alkyle ; et Y 1 et Y 2 sont indépendamment l’un de l’autre sélectionné parmi O et S. De préférence, Y 4 , Y 5 et Y 3 sont indépendamment les uns des autres sélectionnés parmi le groupe consistant en H, F, Cl, C 1 -C 5 alkyle. En particulier, Y 4 , Y 5 et Y 3 sont indépendamment les uns des autres sélectionnés parmi le groupe consistant en H, F et C 1 -C 3 alkyle. Avantageusement, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont indépendamment les uns des autres sélectionnés parmi le groupe consistant en H, C 1 -C 15 alkyle, C 2 -C 15 alkényle, C 3 -C 15 cycloalkyle et C 6 -C 15 aryle ; n un entier de 1 à 500, avantageusement n est un entier de 1 à 100, de préférence de 1 à 75, en particulier de 1 à 50. De préférence, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont indépendamment les uns des autres sélectionnés parmi le groupe consistant en H, C 1 -C 10 alkyle, C 2 -C 10 alkényle, C 3 -C 10 cycloalkyle et C 6 -C 10 aryle ; n un entier de 1 à 500, avantageusement n est un entier de 1 à 100, de préférence de 1 à 75, en particulier de 1 à 50. Plus préférentiellement, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont indépendamment les uns des autres sélectionnés parmi le groupe consistant en H, C 1 -C 5 alkyle, C 2 -C 5 alkényle et C 6- C 10 aryle ; n un entier de 1 à 500, avantageusement n est un entier de 1 à 100, de préférence de 1 à 75, en particulier de 1 à 50. En particulier, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont indépendamment les uns des autres sélectionnés parmi le groupe consistant en H, C 1 -C 5 alkyle, CH=CH 2 et C 6- C 10 aryle ; n un entier de 1 à 500, avantageusement n est un entier de 1 à 100, de préférence de 1 à 75, en particulier de 1 à 50. Plus particulièrement, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont indépendamment les uns des autres sélectionnés parmi le groupe consistant en H, C 1 -C 3 alkyle et CH=CH 2 ; n un entier de 1 à 500, avantageusement n est un entier de 1 à 100, de préférence de 1 à 75, en particulier de 1 à 50. De manière privilégiée, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont indépendamment les uns des autres sélectionnés parmi le groupe consistant en H, CH 3 , C 2 H 5 et CH=CH 2 ; n un entier de 1 à 500, avantageusement n est un entier de 1 à 100, de préférence de 1 à 75, en particulier de 1 à 50. De manière avantageusement privilégiée, dans le composé A2 de formule R-O-Si(R 7 )(R 8 )(R 9 ) ou R-O-[Si(R 8 )(R 9 )-O] n -R 1 0 , avec R tel que défini ci-dessus selon l’une quelconque des modes de réalisation, R 7 , R 8 , R 9 et R 10 sont CH 3 ; n un entier de 1 à 500, avantageusement n est un entier de 1 à 100, de préférence de 1 à 75, en particulier de 1 à 50. Source d’ion fluorure Selon la présente invention, le procédé est mis en œuvre en présence d’une source d’ion fluorure. Celui-ci est de préférence sélectionné parmi le groupe consistant en NaF, KF, LiF, CsF et (R 11 ) 4 NF avec R 11 sélectionné parmi le groupe consistant en H, C 1 -C 10 alkyle, C 3 -C 10 cycloalkyle et C 6 -C 12 aryle. Plus préférentiellement, ladite source d’ion fluorure est sélectionné parmi le groupe consistant en NaF, KF, LiF, CsF et (R 11 ) 4 NF avec R 11 sélectionné parmi le groupe consistant en H, C 1 -C 5 alkyle, C 3 -C 5 cycloalkyle et C 6 -C 12 aryle. En particulier, ladite source d’ion fluorure est sélectionné parmi le groupe consistant en NaF, KF, LiF, CsF et (R 11 ) 4 NF avec R 11 sélectionné parmi le groupe consistant en H, C 1 -C 5 alkyle, et phényle. Solvant organique Selon la présente invention, le procédé est mis en œuvre en présence d’un solvant organique. Avantageusement, ledit solvant organique a un nombre donneur supérieure à 5 kcal/mol. Le nombre donneur d’un solvant représente la valeur -ΔH, ΔH étant l’enthalpie de l’interaction entre le solvant et le pentachlorure d’antimoine (selon la méthode décrite dans Journal of Solution Chemistry , vol. 13, n°9, 1984). Selon un mode de réalisation préféré, ledit solvant organique a un nombre donneur supérieur à 6 kcal/mol, avantageusement supérieur à 7 kcal/mol, de préférence supérieur à 8 kcal/mol, plus préférentiellement supérieur à 9 kcal/mol, en particulier supérieur à 10 kcal/mol. Selon un mode de réalisation préféré, ledit solvant organique a un nombre donneur supérieur à 11 kcal/mol, avantageusement supérieur à 12 kcal/mol, de préférence supérieur à 13 kcal/mol, plus préférentiellement supérieur à 14 kcal/mol, en particulier supérieur à 15 kcal/mol. Ledit solvant organique peut être notamment choisi les esters, les carbonates, les nitriles ou dinitriles, les éthers ou diéthers, les sulfones, les sulfoxydes, les cétones, les phosphates à condition qu’il possède un nombre donneur tel que prévu dans la présente demande. On peut également utiliser des combinaisons de ceux-ci à titre de solvant organique. Ledit solvant organique peut être à titre d’exemple, non limitatif, le tétrahydrofurane, tert-butyl acetate, sulfolane, quinoline, propyl acetate, propanenitrile, oxolan-2-one, oxane, 1,3-dioxane, 1,4-dioxane, N-methylpyrrolidone, N-methylformamide, methyl propyl ether, methyl propanoate, methyl benzoate, methyl acetate, methyl 2,2-dimethylpropanoate, isopropyl pivalate, isopropyl acetate, isopropyl 2,2-dimethylpropanoate, formamide, ethyl propanoate, ethyl formate, ethyl chloroformate, ethyl chloroacetate, ethyl butanoate, ethyl benzoate, ethyl acetate, ethyl 2-methylpropanoate, ethyl 2,2-dimethylpropanoate, dipropyl ether, dioctyl sulfoxide, dimethylcyanamide, dimethyl sulfoxide, dimethyl carbonate, diisopropyl ether, diethyl sulfide, diethyl ether, diethyl carbonate, dibutyl sulfoxide, dibutyl ether, dibenzyl ether, cyclopentanone, cyclohexanone, chloroacetonitrile, butyl acetate, bis(2-chloroethyl) ether, benzophenone, benzaldehyde, acetophenone, acetonitrile, 4-methyl-2-pentanone, 4-methyl-2-oxo-1,3-dioxolane, 3-pentanone, 3-methyl-2-butanone, 3,3-dimethyl-2-butanone, 2-propanone, 2-phenylacetonitrile, 2-pentanone, 2-methyltetrahydrofuran, 2-methylpropanenitrile, 2-methylpentan-3-one, 2-butanone, 2,6-dimethyl-4-heptanone, 2,4-dimethyl-3-pentanone, 2,3-butanedione, 2,2-dimethylpentan-3-one, 2,2,6,6-tetramethyl-4-heptanone, 2,2,5,5-tetramethylhexan-3-one, 2,2,4-trimethylpentan-3-one, 2,2,4,4-tetramethyl-3-pentanone, 1,3-dioxolane, 1,3-dioxolan-2-one, 1,3,3-trimethyl-2-oxabicyclo[2.2.2]octane, 1,3,2-dioxathiolan-2-oxide, tributyl phosphate, triéthyl phosphate, triméthyl phosphate ; ou un mélange de ceux-ci. Utilisation Le polymère A 1 tel que décrit dans la présente demande peut être utilisé dans de nombreuses applications. Ainsi, ledit polymère A 1 peut être utilisé comme liant pour électrode (cathode ou anode) ou comme revêtement d’un séparateur. Selon un autre aspect de la présente invention, une électrode ou un séparateur comprenant ledit polymère A 1 est fourni. Selon un autre aspect, une batterie comprenant ladite électrode ou ledit séparateur est également fournie. Selon un autre aspect, ledit polymère A 1 peut être utilisé dans la préparation d’un polymère conducteur, d’un électrolyte solide pour piles à combustibles, d’un revêtement hydrophile, d’un revêtement hydrophobe ou d’un revêtement absorbant l’UV. Exemples Spectroscopie RMN Les spectres RMN 1H sont enregistrés sur un spectromètre Bruker AC 400 (400 MHz pour 1H) utilisant l’acétone-d6, DMSO-d6 ou DMF-d6 comme solvant. La température est fixée à 298°K. Les déplacements chimiques et les constants de couplage sont donnés en hertz (Hz) et partie par million (ppm). Les conditions d’analyse de l’échantillon sont: flip angle: 90°, temps d’acquisition: 4.5 s, pulse delay: 2 s, nombres de scans: 100. Example 1 (comparatif) 5g de poly(fluorure de vinylidène) est mélangé dans 55 ml d’une solution à 10% en poids d’éthanol dans l’eau. A ce mélange, 2,5 ml d’une solution de NaOH (50 wt % dans l’eau) sont ajoutés et le mélange réactionnel est mélange pendant 24h. Le polymère obtenu sous forme de poudre est isolé par filtration puis lave à l’eau jusqu’à l’obtention d’un filtrat incolore. Celui-ci est séché pendant 24h à 50°C. La présence de double liaisons carbone-carbone n’est pas observée. Exemple 2 (comparatif) 5g de poly(fluorure de vinylidène) est mélangé dans 55 ml d’eau. A ce mélange, 18 ml d’une solution de triéthylamine (50 wt % dans l’eau) est ajouté et le mélange est agité pendant 24h. Le polymère obtenu sous forme de poudre est isolé par filtration puis lave à l’eau jusqu’à l’obtention d’un filtrat incolore. Celui-ci est séché pendant 24h à 50°C. La présence de double liaisons carbone-carbone n’est pas observée. Exemple 3: 5g de poly(fluorure de vinylidène) est mélangé dans 55 ml de DMSO. A ce mélange, 1,8 ml de 2-methoxyethanol trimethylsilyl ether, et 0.1 ml de TBAF (1 M dans THF) est ajouté et le mélange est agité pendant 24h. Le polymère obtenu sous forme de poudre est isolé par filtration puis lave à l’eau jusqu’à l’obtention d’un filtrat incolore. Celui-ci est séché pendant 24h à 50°C. La présence de double liaisons C=C conjuguées ou non est observée par RMN 1 H (signals à 6,04 (dt, J= 34.2, 12.4 Hz) et à 5,5 ppm (23.0 and 11.8 Hz)) Le rendement est de 100%. La teneur molaire totale en doubles liaisons C=C simples ou conjuguées est de 0,2 mol%. Le ratio molaire double liaisons simples sur double liaisons conjuguées est de 1,8. Exemple 4 L’exemple 3 est reproduit avec le poly(ethylene glycol-co-propylene glycol) Metacrylate trimethylsilyl ether au lieu du 2-methoxyethanol trimethylsilyl ether. Le rendement est de 100%. La teneur molaire totale en doubles liaisons C=C simples ou conjuguées est de 0,2 mol%. Le ratio molaire double liaisons simples sur double liaisons conjuguées est de 1,8. Exemple 5 L’exemple 3 est reproduit avec l’hydroquinone bistrimethylsilyl ether au lieu du 2-Methoxyethanol trimethylsilyl ether. Le rendement est de 100%. La teneur molaire totale en doubles liaisons C=C simples ou conjuguées est de 0,2 mol%. Le ratio molaire double liaisons simples sur double liaisons conjuguées est de 1,8. Polymère halogéné A1 comprenant des unités monomériques M1 comprenant au moins un atome d’halogène, des unités monomériques M2 comprenant au moins une double liaison carbone-carbone –C(R 1 )=C(R 2 )-, et des unités monomériques M3 comprenant au moins une double liaison carbone-carbone conjuguée –C(R 3 )=C(R 4 )-C(R 5 )=C(R 6 )-, dans lesquelles les groupements R 1 , R 2 , R 3 , R 4 , R 5 et R 6 sont indépendamment les uns des autres sélectionnés parmi le groupe consistant en H, C 1 -C 5 alkyle, C 1 -C 5 (per)halogénoalkyle, F, Br, I et Cl ; caractérisé en ce que le ratio molaire entre la teneur en unités monomériques M2 dans ledit polymère A1 et la teneur en unités monomériques M3 dans ledit polymère A1 est inférieur à 10 ; et la teneur molaire en unités monomériques M2 dans ledit polymère A1 est de 0,01 à 15% et la teneur molaire en unités monomériques M3 dans ledit polymère A1 est de 0,01 à 15%. Polymère halogéné A1 selon la revendication précédente caractérisé en ce que la somme des teneurs molaires en unités monomériques M2 et en unités monomériques M3 dans ledit polymère A1 est de 0,01 à 20 %. Polymère halogéné A1 selon l’une quelconque des revendications précédentes en ce que le ratio molaire entre la teneur en unités monomériques M2 dans ledit polymère A1 et la teneur en unités monomériques M3 dans ledit polymère A1 est compris entre 0,1 et 5. Polymère halogéné A1 selon l’une quelconque des revendications précédentes caractérisé en ce que les unités monomériques M1 sont issues d’un monomère sélectionné parmi le groupe consistant en fluorure de vinylidène, fluorure de vinyle, tétrafluoroéthylène, chlorotrifluoroéthylène, trifluoroéthylène et les mélanges de ceux-ci. Polymère halogéné A1 selon l’une quelconque des revendications précédentes caractérisé en ce que les unités monomériques M1 sont issues du fluorure de vinylidène, et les unités monomériques M2 et M3 sont telles que R 1 , R 2 , R 3 , R 4 , R 5 et R 6 sont indépendamment les uns des autres sélectionnés parmi le groupe consistant en H, C 1 -C 3 alkyle, C 1 -C 3 (per)halogénoalkyle, F et Cl. Polymère halogéné A1 selon l’une quelconque des revendications précédentes caractérisé en ce que les unités monomériques M1 sont issues du fluorure de vinylidène, et les unités monomériques M2 et M3 sont telles que R 1 , R 2 , R 3 , R 4 , R 5 et R 6 sont indépendamment les uns des autres sélectionnés parmi le groupe consistant en H, CF 3 , F et Cl. Procédé de préparation d’un polymère halogéné A1 caractérisé en ce qu’il comprend une étape de déshydrohalogénation d’un polymère halogéné A en présence d’une source d’ion fluorure et d’un composé A2 de formule R-O-Si(R 7 )(R 8 )(R 9 ) ou R-O-[Si(R 8 )(R 9 )-O] n -R 1 0 dans laquelle R 7 , R 8 , R 9 et R 10 sont indépendamment les uns des autres sélectionnés parmi le groupe consistant en H, C 1 -C 20 alkyle, C 2 -C 20 alkényle, C 3 -C 20 cycloalkyle et C 6 -C 20 aryle, de préférence C 1 -C 20 alkyle ; ledit polymère A comprend des unités monomériques de formule –CH(R 1 1 )-CX(R 1 2 )- dans laquelle les groupements R 1 1 et R 12 sont indépendamment l’un de l’autre sélectionnés parmi le groupe consistant en H, C 1 -C 5 alkyle, C 1 -C 5 (per)halogénoalkyle, F, Br, I et Cl ; et X est sélectionné parmi le groupe consistant en F, Br, I et Cl ; R est un substituant hydrocarbure ; n un entier de 1 à 500. Procédé de préparation selon la revendication précédente caractérisé en ce que l’étape de déshydrohalogénation est mise en œuvre en présence d’un solvant organique ayant un nombre donneur supérieur à 10 kcal/mol. Procédé selon l’une quelconque des revendications précédentes 7 ou 8 caractérisé en ce que l’étape de déshydrohalogénation est mise en œuvre à une température de 15°C à 80°C. Procédé selon l’une quelconque des revendications précédentes 7 à 9 caractérisé en ce que la source d’ion fluorure est sélectionné parmi le groupe consistant en NaF, KF, LiF, CsF et (R 11 ) 4 NF avec R 11 sélectionné parmi le groupe consistant en H, C 1 -C 10 alkyle, C 3 -C 1 0 cycloalkyle et C 6 -C 12 aryle. Procédé selon l’une quelconque des revendications précédentes 7 à 10 caractérisé en ce que ledit polymère A comprend des unités monomériques de formule –CH(R 1 1 )-CX(R 1 2 )- dans laquelle les groupements R 1 1 est H et R 12 est F ; et X est F, optionnellement des unités monomériques M1’ issues d’un monomère sélectionné parmi le groupe consistant en tétrafluoroéthylène, trifluoroéthylène, acétate de vinyle, méthylvinyléther, chlorotrifluoroéthylène et hexafluoropropène ou un mélange de ceux-ci, ou optionnellement des unités monomériques M1’’ issues d’un monomère sélectionné parmi le groupe consistant en l’acide acrylique, l’acide méthacrylique, hydroxyéthyl(méth)acrylate, hydroxypropyl(méth)acrylate, hydroxyéthylhexyl(méth)acrylate, styrène, carbonate de vinylène, carbamate de vinyle, N-vinyle acétamide, méthacrylate de vinyle, 1-vinyl-2-pyrrolidone et le méthacrylate de méthyle, les esters en C 1 -C 18 de l’acide acrylique ou l’acide méthacrylique, ou un mélange de ceux-ci ; ou un mélange des unités monomériques M1’ et M1’’ . Procédé selon l’une quelconque des revendications précédentes 7 à 11 caractérisé en ce que le composé A2 est de formule R-O-Si(R 7 )(R 8 )(R 9 ) ou R-O-[Si(R 8 )(R 9 )-O] n -R 1 0 dans laquelle R est sélectionné parmi le groupe de substituants consistant en C 1- C 18 alkyle, C 2- C 18 alkényle, C 4- C 18 cycloalkényle, C 3- C 18 cycloalkyle, C 6 -C 18 aryle, polyalkylène glycol, ledit substituant étant optionnellement porteur d’un ou plusieurs groupements fonctionnels de formule -F, –OR’, -O-C(O)R’, -CN, -NR’ 2 , -O-Si(OR’) 3 , -Si(R’) 3 , -SO 3 R’, -O-P(O)(OR’) 2 , -P(O)(OR’) 2 , -C(O)OR’, -C(O)R’, -C(O)-S-R’, -C(O)-NR’ 2 , -NR’ 3 + dans laquelle R’ est indépendamment sélectionné pour chaque substituant du groupement fonctionnel parmi le groupe consistant en H, C 1- C 18 alkyle, C 2- C 18 alkényle, C 4- C 18 cycloalkényle, C 3- C 18 cycloalkyle, C 6 -C 18 aryle et polyalkylene glycol; le substituant R’ étant optionnellement porteur d’un ou plusieurs groupements OH ; n un entier de 1 à 500. Procédé selon l’une quelconque des revendications 7 à 12 caractérisé en ce que le ratio molaire A2 / A est inférieur à 1. Liant pour électrode ou revêtement pour séparateur comprenant ledit polymère halogéné A1 selon l’une quelconque des revendications 1 à 6. Electrode ou séparateur comprenant ledit polymère halogéné A1 selon l’une quelconque des revendications 1 à 6. Batterie comprenant ladite électrode ou ledit séparateur selon la revendication précédente. Utilisation dudit polymère halogéné A1 selon l’une quelconque des revendications 1 à 6 dans la préparation d’un polymère conducteur, d’un électrolyte solide pour piles à combustibles, d’un revêtement hydrophile, d’un revêtement hydrophobe ou d’un revêtement absorbant l’UV.